Brevet FR2702160A1 — publié le 19940909

La présente invention concerne de nouveaux types de particules, utilisables seuls ou comme vecteurs de différents composés. Elle se rapporte également à un procédé de préparation de vecteur particulaire permettant un contrôle amélioré du chargement en principe actif. Les BIOVECTEURS SUPRAMOLECULAIRES ou BVSM sont des particules, biomimétiques des vecteurs endogènes de ltorganisme, capables d'encapsuler et de vectoriser un grand nombre de principes actifs pour une utilisation notamment pharmaceutique, cosmétique ou agroalimentaire. Leur structure est très bien adaptée au rôle de vecteur, notamment du fait de la possibilité de modifier leur taille et leur composition suivant le ou les molécules transportées et leur utilisation. Les BVSM sont synthétisés en trois étapes successives: - synthèse d'un noyau central constitué par exemple de polysaccharide naturel réticulé, pouvant être dérivé par des groupements ioniques, et ramené, notamment par ultrabroyage, à la taille désirée (entre 10 nanomètres et quelques microns suivant l'utilisation désirée) - établissement d'une couronne d'acides gras greffés de façon covalente uniquement à la périphérie du noyau central, afin de conférer à celui-ci un caractère hydrophobe périphérique tout en conservant son caractère hydrophile interne - stabilisation d'un ou de plusieurs feuillets lipidiques externe, constitués notamment de phospholipides ou de céramides, parfois additionné d'autres constituants, par exemples des constituants des membranes biologiques. Les principes actifs, suivant leurs caractéristiques physicochimiques, peuvent être transportés soit dans les feuillets lipidiques externes (cas de composés lipophiles ou amphiphiles) soit à l'intérieur du noyau hydrophile (cas des composés polaires). L'encapsulation des principes actifs de nature polaire peut se dérouler, suivant la structure de celui-ci, soit avant l'établissement de la couronne d'acides gras, soit entre cette étape et la stabilisation du feuillet externe, soit encore en fin de procédé. Malgré leur adaptabilité à de nombreuses utilisations, la synthèse des BVSM peut parfois poser des problèmes et notamment: - elle exige une étape délicate à maîtriser pour greffer la couronne d'acides gras; - ce greffage, uniquement réalisé en périphérie du noyau, doit être effectué de façon homogène, ce qui nécessite notamment une étape de séchage préalable, dans des conditions très spécifiques; - si le principe actif est encapsulé avant le greffage de la couronne d'acides gras, certaines de ces molécules, localisées, après leur encapsulation, à la périphérie du noyau, pourront être dérivées par l'acide gras, conduisant à la modification des propriétés de ce principe actif; - si le principe actif est encapsulé après le greffage de la couronne d'acides gras, celle-ci peut représenter une gène pour la pénétration du principe actif dans le noyau hydrophile. La Demanderesse a montré que, de manière surprenante, pour certaines applications, il était possible de réduire le schéma réactionnel en ne greffant pas la couronne d'acides gras à la périphérie du noyau hydrophile maillé. La Demanderesse a montré que les particules polysaccharidiques ainsi obtenues pouvaient être utilisées telles quelles. Elles sont alors nommées, par analogie avec les Biovecteurs Supramoléculaires, BVSM de type-PS. La Demanderesse a en effet montré que les particules polysaccharidiques, même de petite taille, pouvaient être utilisées moyennant l'adoption de protocoles de chargement adaptés. Elles peuvent également être utilisées en association avec des composés amphiphiles naturels, notamment des phospholipides et la Demanderesse a montré que les feuillets lipidiques externes ont la possibilité de s'organiser autour de ce noyau en l'absence d'une couronne lipidique greffée comme dans le cas des BVSM. Ces particules possèdent un caractère supramoléculaire et sont appelés BVSM type-L. C'est pourquoi la présente invention à pour objet un vecteur particulaire synthétique, caractérisé en ce qu'il comporte - un noyau hydrophile non liquide, - une couche externe constituée au moins en partie soit de composés amphiphiles, associée au noyau par des interactions hydrophobes et/ou des liaisons ioniques, soit par la couronne externe du noyau hydrophile, en utilisant un procédé spécial évitant l'encapsulation du principe actif dans cette couronne et concentrant le principe actif dans la partie interne du noyau. La notion de vecteur doit ici être entendue au sens large, c'est-à-dire qu'elle comprend des particules ayant un rôle de support, par exemple quand elles sont incorporées dans une composition, soit telles quelles, soit pour le transport, la présentation et/ou la stabilisation de composés actifs. La matrice hydrophile peut être constituée de polysaccharides ou d'oligosaccharides, naturellement ou chimiquement réticulés. De préférence, le polysaccharide est choisi parmi le dextrane, l'amidon, la cellulose et leurs dérivés. Deux types d'interactions peuvent expliquer la stabilisation des phospholipides par exemple sur un noyau constitué de polysaccharide réticulé et dérivé dans sa masse par des groupements ioniques: ce sont soit des interactions de type hydrophobe, soit des liaisons de type ionique, les deux modes pouvant coopérer à la stabilisation de ces feuillets. En effet, les phospholipides sont constitués, sur la base d'un motif glycérol, d'une tête polaire comprenant un groupement phosphate, de charge anionique forte, éventuellement dérivé par des groupements polaires divers et de deux acides gras constituant la queue hydrophobe. La tête polaire possède la capacité de se lier par interaction ionique avec les groupements ioniques greffés dans la matrice polysaccharidique, soit par l'intermédiaire du phosphate, soit par l'intermédiaire des groupements ioniques greffés sur le phosphate du phospholipide (amine des phosphatidylcholines par exemple). D'autre part, on sait que les polysaccharides, s'ils ont un caractère globalement hydrophile, possèdent un sillon hydrophobe, établi par le fait que les groupements hydroxyles polaires s'orientent dans une direction donnée, laissant accessible la structure de base des sucres, constituée de liaisons carbone-carbone, de nature hydrophobe. Dans le cas des particules polysaccharidiques constituant le noyau des BVSM type, la stabilisation de composés comme les phospholipides peut être due à un phénomène de coopérativité entre les deux modes de liaisons. L'association phospholipides-noyaux polysaccharidiques a pu être démontrée par des techniques de transfert d'énergie en fluorescence. La théorie du transfert d'énergie repose sur les interactions qui existent entre deux fluorophores lorsque la bande d'émission du premier fluorophore (F1), recouvre la bande d'excitation du second fluorophore (F2). Si les deux éléments sont proches l'énergie d'un photon absorbée par le fluorophore F1 peut être transférée au fluorophore F2 qui va alors fluorescer aussi bien que s'il avait été excité directement. La fluorescence de F1 peut alors diminuer jusqu'à extinction totale. L'efficacité du transfert d'énergie entre les deux fluorophores est donc dépendante de leur séparation spatiale.Après avoir effectué un marquage à l'aide de l'isothiocyanate de Rhodamine sur les noyaux polysacharidiques et à l'aide du Nitrobenzodiazole (NBD) sur les phospholipides un transfert d'énergie a pu être mis en évidence entre les deux fluorophores que ce soit dans le cas des BVSM de type-L de 1 pm, 200nm ou de 20nm. Ce transfert reste stable après des incubations à 4 C, 37'C et même à 100"C. Le noyau hydrophile peut être obtenu par différentes méthodes et en particulier, s'il s'agit d'un noyau de nature polysaccharidique, en utilisant un polysaccharide biodégradable, ramifié ou linéaire. Ce polysaccharide peut être par exemple de l'amidon ou l'un de ses dérivés. Les procédés de réticulation sont connus de l'homme de l'art et peuvent être effectués au moyen d'agents bifonctionnels, comme l'épichlorhydrine ou l'o.szchlorure de phosphore. Les propriétés du polysaccharide peuvent être modifiées en substituant les sucres par des fonctions ioniques, acides ou basiques, qui sont importantes dans la stabilisation du feuillet lipidique externe et pour l'encapsulation de principes actifs ioniques. L'encapsulation des principes actifs hydrophiles peut être réalisée à ce stade de la synthèse. Le gel obtenu lors de l'étape de synthèse est alors lavé et déshydraté partiellement au moyen par exemple de techniques de centrifugation, puis mis en présence du principe actif et réhydraté lentement. Le gel ayant la capacité de se gonfler d'eau, l'actif est entrainé à l'intérieur du réseau polysaccharidique où il peut se lier par des liaisons ioniques avec les groupements greffés à l'intérieur du gel. Le gel obtenu, qu'il contienne ou non un composé encapsulé, doit être broyé mécaniquement en vue d'obtenir des particules de taille désirée. Les méthodes d'ultrabroyage sont connues dans l'état de la technique et peuvent notamment faire appel à une extrusion à haute pression au moyen d'un homogénéisateur. L'encapsulation de composés hydrophiles à l'intérieur des BVSM de type-L est généralement réalisé à cette étape. Pour ce là, la suspension de particules est préalablement séchée en utilisant des méthodes de séchage, comme la lyophilisation ou l'atomisation. Les particules séchées sont par exemple mélangées avec le principe actif également sous forme sèche. Une réhydratation progressive permet, comme dans le cas du gel, de solubiliser le principe actif puis de l'entrainer à l'intérieur de la particule où il se lie par liaisons ioniques. Le feuillet lipidique externe des BVSM de type-L peut être réalisé avec différents types de lipides naturels ou synthétiques, parmi lesquels les phospholipides et les céramides, mais aussi des tensio-actifs ioniques ou non-ioniques capables de s'organiser en micelles, auxquels peuvent également être additionnés d'autres composés soit lipidiques soit amphiphiles comme du cholestérol, des acides gras ou des vitamines liposolubles. Ce feuillet est obtenu de préférence en utilisant des méhodes qui servent à la préparation des liposomes, c'est-à-dire la préparation en phase inverse, la dialyse de détergent ou l'extrusion à haute pression. Les principes actifs devant être vectorisés ou présentés à la surface des BVSM de type-L peuvent être introduits lors de cette étape, mélangés aux tensioactifs. La présente invention a également pour objet un procédé de préparation d'un vecteur particulaire, caractérisé en ce que a) on effectue l'encapsulation d'au moins un principe actif ionisable basique, dans une matrice hydrophile réticulée greffée par des ligands acides, à un pH inférieur au pKa du principe actif, b) on augmente le pH du milieu jusqu'à une valeur supérieure au pKa du principe actif, c) on récupère la matrice hydrophile comportant le principe actif localisé principalement au centre de ladite matrice. En effet, l'adoption d'un protocole de chargement de noyaux hydrophiles adapté, permet le contrôle topologique du chargement. La matrice hydrophile est de préférence constituée de polysaccharides ou d'oligosaccharides, naturellement ou chimiquement réticulés. Ce procédé qui peut être utilisé avec les BVSM et les BVSM de type L est plus particulièrement important pour les BVSM de type PS. La Demanderesse a observé qu'il est difficile d'utiliser les noyaux polysaccharidiques (BVSM de type-PS) comme vecteurs pour l'encapsulation de principes actifs ioniques, avec des méthodes de chargement classiques. En effet, si des molécules du principe actif se lient avec la particule polysaccharidique du noyau tout en se maintenant à la périphérie de celui-ci, il peut en résulter une instabilité de la suspension de particules, celles-ci pouvant s'agréger entre-elles grâce à des liaisons interparticulaires dues au principe actif. Ce phénomène est relativement mineur pour de faibles taux de chargement en principes actifs, alors qu'il devient très important avec taux de chargement en principes actifs élevés. De même, la taille des particules est extrêmement importante. Avec des particules de grande taille (ex. supérieur à 100 nanomètres), le rapport entre la surface et le volume interne de la particule est très faible; de ce fait, en comparaison avec la quantité totale de principe actif encapsulé, la quantité de principe actif lié en périphérie des particules est très faible, limitant ainsi les possibilités de liaisons interparticulaires. A l'inverse, lorsque les particules possèdent une taille très faible, ce phénomène d'agrégation est très sensible. I1 convient également de noter que ce phénomène est peu marqué avec des BVSM possédant une couche d'acides gras greffée sur le noyau, qui sert alors d'isolant aux interactions interparticulaires. Pour remédier à cela, la Demanderesse a montré qu'il est possible de contrôler topologiquement la pénétration du principe actif à l'intérieur des particules par la maîtrise des conditions ioniques de l'encapsulation. Les noyaux polysaccharidiques peuvent être considérés comme des matrices polyélectrolytes et, en tant que tels, ils présentent un différentiel de pH entre l'intérieur et l'extérieur de la particule. Ce phénomène est dû à la dissociation plus ou moins importante des contreions et à l'immobilisation des fonctions ioniques sur le réseau polysaccharidique. Cette propriété permet de contrôler la localisation du principe actif à incorporer, en forçant une encapsulation uniquement interne ou uniquement en surface ou encore dans la périphérie du noyau. Lorsque le principe actif à incorporer est de nature basique, sa solubilisation dans un milieu de pH inférieur à son pKa le conduit à se présenter sous forme ionisée; il peut alors s'ancrer avec les groupements anioniques greffés sur le noyau polysaccharidique. Lorsque le pH remonte au dessus du pKa, le principe actif est sous une forme déionisée, qui ne lui permet pas d'interagir avec la matrice. Nous utilisons donc, pour contrôler la localisation du principe actif encapsulé, le différentiel de pH existant entre l'intérieur et l'extérieur de la particule: si le milieu extérieur présente un pH trop élevé, le principe actif ne peut pas interagir avec les groupements ioniques placés en périphérie des noyaux.Le pH interne des noyaux dérivés par des ligands acides étant plus bas que le pH externe, le principe actif, entré dans la particule sous forme déionisée, redevient ionique et se lie donc avec les groupements anioniques du BVSM types Dans ce cas précis, le principe actif sera localisé uniquement dans le coeur de la particule, à l'exclusion de zone périphériques. Ce type d'encapsulation est donc très favorable à une dispersion optimale des particules. Dans le cas des principes actifs acides, on peut appliquer le procédé avec des noyaux dérivés par des ligands basiques, de manière symétrique, selon les étapes suivantes a) on effectue l'encapsulation d'au moins un principe actif ionisable acide, dans une matrice hydrophile réticulée greffée par des ligands ioniques basiques, à un pH supérieur au pKa du principe actif, b) on diminue le pH du milieu jusqu'à une valeur inférieure au pKa du principe actif, c) on récupère la matrice hydrophile comportant le principe actif localisé principalement au centre de ladite matrice. Ce type de chargement avec contrôle topologique de la localisation du principe actif dans le noyau polysaccharidique est particulièrement intéressant pour des applications de vectorisation avec des BVSM de type-PS (noyau polysaccharidique seul), mais il est également adaptable et souhaitable pour des BVSM de type-L ou même pour des BVSM déjà décrits dans les brevets précédents afin d'augmenter le taux de chargement ou de minimiser les perturbations apportées à la structure du feuillet externe phospholipidique dans le cas de l'ancrage externe de macromolécules, par exemple de motifs de reconnaissance et notamment d'une apoprotéine. L'un des objets de l'invention est donc un vecteur particulaire constitué d'une matrice polysaccharidique réticulée contenant un principe actif, ledit principe actif étant de préférence localisé principalement au centre de la matrice. L'invention a également pour objet un vecteur particulaire qui comporte de l'intérieur vers l'extérieur, une matrice polysaceharidique réticulée contenant un principe actif ionisable, une première couche lipidique fixée à la matrice par des liaisons covalentes, et une seconde couche de composés amphiphiles sur laquelle sont éventuellement greffés des molécules protéiques ou peptidiques. Les vecteurs particulaires selon l'invention ont de préférence un diamètre compris entre îOnm et 5pm. Ces vecteurs particulaires sont destinés à véhiculer ou à présenter à leur surface une ou plusieurs molécules à activité biologique. Parmi ces molécules, il faut citer, sans que cette liste soit limitative - les antibiotiques et les anti-viraux, - les protéines, les protéoglycanes, les peptides, - les polysaccharides, les lipopolysaccharides, - les anticorps, - les insecticides et fongicides, - les composés agissant sur le système cardio-vasculaire, - les anti-cancéreux, - les anti-malariques, - les anti-asthmatiques, - les composés présentant une action sur la peau, - les constituants des globules gras laitiers. Dans les exemples ci-après, on décrira le chargement de différents produits en fonction de leurs caractéristiques, et notamment - un produit hydrophile de petite taille destiné à une administration systémique, - d'un principe actif à activité anti-cancéreuse, - de deux enzymes à activité antibactérienne, la lactopéroxydase et la glucose oxydase - d'un extrait végétal composé d'oligomères procyanidoliques, possédant une activité anti-oxydante - de constituants du globule gras du lait. De même que les BVSM possédant une couronne d'acides gras greffés, les BVSM de type-L peuvent être stérilisés soit par filtration soit par autoclavage. Il peuvent également être congelés ou lyophilisés, par exemple en présence d'un additif ou encore atomisés. Les avantages des BVSM de type-L ou de type-PS sont notamment: - une construction modulaire autorisant l'adaptation au produit à vectoriser ou à présenter - un biomimétisme vis-à-vis de structures naturelles comme les lipoprotéines ou les globules gras laitiers - une plus grande facilité de synthèse et d'industrialisation par rapport aux BVSM comportant une couronne d'acide gras - une grande stabilité chimique et thermique due à la structure polymérique du noyau - une taille définie et la possibilité d'obtenir de fanion homogène des très petites tailles (20 nm). - leur capacité à stabiliser les composés encapsulés à l'intérieur du noyau et notamment des enzymes ou des composés antioxydants. L'invention a donc pour objet une composition pharmaceutique, caractérisée en ce qu'elle contient un vecteur particulaire selon l'invention, et un support pharmaceutiquement acceptable pour son administration. L'invention a également pour objet une compositoin cosmétologique, caractérisée en ce qu'elle contient un vecteur particulaire tels que décrits précédemment, et des excipients cosmétologiquement acceptables. Enfin, les compositions alimentaires contenant des vecteurs particulaires selon l'invention font parties de l'invention. Les exemples qui suivent sont destinés à illustrer l'invention sans en limiter la portée. Dans ces exemples, on se réfèrera aux figures suivantes Figure 1 : transfert d'énergie sur des BVSM de type marqués par deux types de ligands fluorescents. I.e noyau polysaccharidique est marqué à l'aide de la Rhodamine et la couche phospholipidique est marquée à l'aide du NBI). Figure 2 : transfert d'énergie entre des BVSM de type- PS marqués à l'aide de la Rhodamine et des liposomes marqués à l'aide du NBD. Figure 3 : Transfert d'énergie sur des BVSM marqués par deux types de ligands fluorescents. Le coeur acylé est marqué à l'aide de la Rhodamine et la couche phospholipidique est marquée à l'aide du NBD. EXEMPLE 1: PREPARATION DE MATRICES HYDROPHILES, DE DIAMETRE MOYEN DE 20 NANOMETRES, PAR DOUBLE RETICULATION D'AMIDON SOLUBLE PAR L'OXYCHLORURE DE PHOSPHORE Dans un réacteur à double enveloppe de 3 litres on introduit 100g d'amidon soluble (Roquette) que l'on dissout dans 350ml d'eau déminéralisée et 100ml de soude ION. Après homogénéisation, on rajoute simultanément 35,3ml de POC13 et 225mil de soude 10N. Après la fin de l'addition des réactifs, le mélange réactionnel est encore agité pendant 15 minutes puis neutralisé par addition d'acide chlorhydrique. Le gel est dilué dans 2litres d'eau déminéralisée et homogénéisé à 900bars à l'aide d'un homogénéisateur à haute pression (Westfalia). Cette étape permet l'obtention de matrices de diamètre moyen de 20nm. Les matrices sont ensuite lavées par précipitation à l'éthanol pour éliminer les sels puis séchées par lyophilisation à une concentration de 30g/l en matrices et de 20g/l en bicarbonate d'ammonium. On récupère 75g de matrices lyophilisées (rendement de la réaction 75%) EXEMPLE 2: PREPARATION DE MATRICES POLYSACCHARIDIQUES GREFFEES PAR DES GROUPEMENTS CATIONIQUES FORTS DE TYPE HYDROXYCHOLINE ("TYPE OYE") Dans un réacteur de 5 litres, on solubilise 200 grammes d'amylopectine (Roquette, Lille, Fr.) dans 500 millilitres de soude 2N. Lorsque la solution est bien homogène, on introduit simultanément 93,6 grammes de glycidyltriméthylammonium chloride ("CAE", Fluka, CH), correspondant à 0,5 équivalents /résidu glucose, solubilisé dans 150 millilitres d'eau, et 11,4 grammmes (soit 9,7 millilitres) d'épichlorydrine (Fluka, CH) correspondant à 0,1 équivalents/résidu glucose. Le mélange est homogénéisé pendant 1 à 2 heures puis laissé au repos 8 heures. La préparation d'amidon polymérisé est ensuite amenée à pH 6 par addition d'acide chlorhydrique. Le gel obtenu est ensuite lavé plusieurs fois avec de l'eau distillée jusqu'à l'élimination de tous les sels et des sous-produits de la réaction. On obtient, après lyophilisation, 244 grammes de gel réticulé, soit un rendement de la réaction de 80%. EXEMPLE 3: PREPARATION DE MATRICES POLYSACCHARIDIQUES GREFFEES PAR DES GROUPEMENTS ANIONIQUES FAIBLES DE TYPE CARBOXYMETHYL ("TYPE CM") Dans un réacteur de 5 litres, on solubilise 200 grammes d'amidon de bas poids moléculaire (Prolabo, Fr.) dans 300 millitres de soude 7 N. Lorsque la solution est bien homogène, on introduit simultanément 9,6 millilitres d'épichlorydrine (Fluka, CH) correspondant à 0,1 équivalents/résidu glucose et 117,2 grammes d'acide chloroacétique solubulisé dans 80 millilitres d'eau. Après 1 heure d'agitation, on ajoute 9,6 millilitres d'épichlorhydrine et 150 millilitres de soude 20 N tout en agitant vigoureusement. Après la fin de l'addition, la préparation est hompgénéisée 6 heures puis laissée au repos une nuit. Le gel ainsi obtenu est mis en suspension dans 1 litre d'eau et acidifié à pH 3-4 par ajout d'acide chlorhydrique 2 N. Le gel est ensuite filtré et lavé avec de l'eau distillée. On obtient après lyophilisation 276 grammes de gel de type CNl soit un rendement supérieur à 80%. EXEMPLE 4: PREPARATION DE MATRICES HYDROPHILES, DE DIAMETRE MOYEN DE 1 > M, PAR RÉTICULATION D'AMIDON PAR L'OXYCHLORURE DE PHOSPHORE Dans un réacteur à double enveloppe de 3 litres on introduit 100g d'amidon de blé (Roquette) que l'on dissout dans 375ml d'eau distillée et 100ml de soude 10N. Le mélange est agité pendant 15 minutes à température ambiante. Une fois le mélange homogénéisé on rajoute simultanément 1 lml de POC13 et 50ml de soude 10N. Après la fin de l'addition des réactifs, le mélange réactionnel est encore agité, pendant 15 minutes, puis neutralisé à pH7 par addition d'acide acétique. Le gel est lavé dans une essoreuse (Rousselet) pendant 30minutes avec de l'eau distillée de manière à éliminer les sels en excès et des sous produits de la réaction. Le gel ainsi obtenu est ensuite homogénéisé à haute pression (500bars, homogénéisateur minilab Westfalia). Cette étape permet l'obtention de matrices d'une taille moyenne de 1 fi. Le titrage de 1 g de gel réticulé à l'aide d'un titrimètre automatique (titroprocesseur Methrom 682) révèle un taux de réticulation de 0,3meq de fonctions phosphodiester par gramme de gel réticuIé. On obtient ainsi des BVSM de type-PS de 1 im de diamètre, utilisables tels quels ou transformés en BVSM de types EXEMPLE 5: CARACTERISATION PAR TRANSFERT D'ENERGIE SUR BVSM DE TYPE-L DE 20nM A - Préparation de BVSM de type-L blancs îOmg de noyaux polysaccharidiques 20nm sont dispersés dans 2ml d'Octyl Glucopyranoside OGP (Fluka) 50mM. On les mélange sous ultrasons à une solution de l0mg d'un mélange de lécithines de jaune d'oeuf purifiées (Sigma) et de Cholestérol (Sigma) 80/20 dispersés dans 2ml d'OGP 50mM. Cette préparation est ensuite diluée brutalement sous ultrasons jusqu'à une molarité finale en OGP de 5mM puis dialysée extensivement pendant 48 heures.L'analyse de la taille est effectuée à l'aide drun nanosizer Coulter N4 indique que 97% des particules ont un diamètre de 23nm. B - Préparation des BVSM de type-L marqués par fluorescence a - Préparation de noyaux polysaccharidiques marqués à la Rhodamine (A ex540nm - k ém580nm) 50mg de noyaux polysaccharidiques 20nm sont dispersés dans 1m1 de Bicarbonate de Sodium (Sigma) 100mM pH10. On rajoute 0,5mg d'isothiocyanate de Rhodamine B (Sigma) solubilisés dans du Diméthyl formamide (SDS), soit 1% de Rhodamine par rapport au poids de noyaux polysaccharidiques. Après 18 heures d'agitation à température ambiante plusieurs lavages à l'éthanol sont effectués afin d'éliminer la Rhodamine n'ayant pas réagi. Les noyaux sont ensuite séchés par lyophilisation. b - Etablissement du feuillet phospholipidique marqué au Nitrobenzodiazole (NBD) (A ex470nm - k ém530nm) * À partir de noyaux polysaccharidiques fluorescents IOmg de noyaux marqués à l'aide de l'isothiocyanate de Rhodamine de 20nm sont dispersés en présence de 2ml d'Oct'.l Glucopyranoside OPG (Fluka) 50mM. On apporte ensuite à cette suspension 10mg d'un mélange de lécithines de jaune d'oeuf purifiées (Sigma), de Cholestérol (Sigma) et de phosphatidyléthanolamine marquée au Nitrobenzodiazole NBD (Sigma) 79/20/1 dispersés dans 2ml d'OGP 50mi, soit 100% de mélange phospholipidique par rapport aux noyaux polysaccharidiques. Cette solution est ensuite diluée brutalement jusqu'à une molarité finale en OGP de 5mM sous ultrasons puis dialysée extensivement pendant 48 heures. * A partir de noyaux polysaccharidiques non fluorescents Les BVSM de type-L sont préparés de manière identique mais avec des noyaux polysaccharidiques non fluorescents. Cette préparation sert de témoin, elle représente le niveau zéro du transfert d'énergie. C - Préparation de noyaux polysaccharidiques fluorescents témoins : BVSM de type-PS IOmg de noyaux fluorescents 20nm sont dispersés en présence de 2ml d'OGP 50mM. cette solution est ensuite diluée brutalement jusquà une molarité finale en OGP de 5mM sous ultrasons puis dialysée extensivement pendant 48 heures. D - Préparation de liposomes fluorescents témoins 10mg du mélange phospholipidique précédent sont dispersés dans 2ml d'OGP 50mM. La solution est diluée brutalement jusquà une molarité finale en OGP de 5mM sous ultrasons puis dialysée extensivement pendant 48 heures. E- Préparation de BVSM témoins Des BVSM marqués par deux types de ligands fluorescents (coeur acylé marqué à l'aide de la Rhodamine et phospholipides marqués à l'aide du NBD) ainsi que des BVSM possédant des coeurs acylés non fluorescents et la couche phospholipidique marquée à l'aide du NBD ont été préparés selon les méthodes décrites dans les précédents brevets (EP 344 040). Le transfert d'énergie est quantifiée par la diminution de la fluorescence du NBD (longueur d'onde d'émission à 530nm).Un tranfert d'énergie de fluorescence de 20% a été mis en évidence sur les BVSM de type-L marqués par deux types de ligands fluorescents par rapport au BVSM de type-L ne possédant que la couche phospholipidique marquée en fluorescence (Fig. 1). Ce transfert reste stable après une incubation de 4 heures à 4" C et à 37c C ainsi qu'apès une incubation de 2 heures à 100" C. Ceci tend bien à démontrer que les phospholipides et les noyaux polysaccharidiques sont proches spatialement. L'association étroite phospholipides-noyaux polysaccharidiques est confirmée. Le simple mélange des noyaux polysaccharidiques fluorescents témoins (BVShI de type-PS) avec les liposomes fluorescents témoins n'entraine pas de transfert d'énergie entre les deux fluorophores, même dans les conditions d'incubation précédentes. Le transfert d'énergie observé sur les BVSM de type-L est comparable avec les transferts d'énergie observés sur les BVSM dans les mêmes conditions expérimentales (Fig. 3). EXEMPLE 6: PREPARATION D'UN SUCCEDANE DE MATIERE GRASSE: ANCRAGE DE CONSTITUANTS PROTEIQUES ET PHOSPHOLlPIDIQUES DU LAIT À LA SURFACE DE MATRICES HYDROPHILES PREPAREES SELON L'EXEMPLE 4 100g de matrices hydrophiles préparées selon l'exemple 4 sont mis dans un mélangeur de 3 litres. 10g de constituants protéiques et phospholipidiques sont rajoutés. On introduit, de manière progressive et sous agitation, 1 litre d'eau. L'ensemble est homogénéisé à une vitesse de 801/h et à 200bars (homogénéisateur Westfalia). On obtient une préparation crémeuse ne contenant presque pas de constituants protéiques et phospholipidiques libres: deux témoins sont effectués avec des constituants protéiques et phospholipidiques seuls. Un témoin (n" 1) et la préparation sont centrifugés. On mesure le taux de protéines, par la méthode de Bradford, dans le témoin non centrifugé, dans le surnageant du témoin centrifugé et dans le surnageant de la préparation. Les analyses sont effectuées sur 100ml. On mesure 0,5g de protéines dans le surnageant du témoin centrifugé et 0,05g dans le surnageant de la préparation. On déduit de ces résultats, la quantité de protéines présente dans le centrifugeat du témoin n"l soit 0,05g et, par la suite, la quantité de protéines ancrées sur les matrices hydrophiles soit 0,4g. Le pourcentage de protéines ancrées est de 80% par rapport à la quantité de protéines introduites initialement. D'autre part, le centrifugeat de la préparation est séché puis lavé, par filtration avec du chloroforme, de façon à extraire les phospholipides. Le chloroforme est ensuite évaporé et l'on pèse les phospholipides restants. La mesure donne 0,4g soit 80% par rapport à la quantité de constituants phospholipidiques introduits initialement. EXEMPLE 7 OBTENTION DE PARTICULES POLYSACCHARIDIQUES IONIQUES DE 200 NANOMETRES 15 grammes de gel type CAE obtenu selon l'exemple 2, ou de gel type CM obtenu selon l'exemple 3, sont dispersés dans 500 millilitres dteau distillée et homogénéisés au moyen d'un homogénéisateur Rannie MiniLab 12-51 (APV Rannie, Copenhague, Dk). La pression d'homogénéisation appliquée est de 600 bars pendant 12 minutes. On obtient une suspension fluide de particules de polysaccharides réticulés, basiques ou acides, dont la taille, mesurée par un Nanosizer Coulter N4MD, est centrée autour de 200 nanomètres. Les nanoparticules sont alors séchées par lyophilisation en présence de 20 grammes/litre de bicarbonate d'ammonium. On obtient ainsi des BVSM de type-PS de 200nm de diamètre, utilisables tels quels ou transformés en BVSM de type-L. EXEMPLE 8 INCORPORATION D'UNE ENZYME, LA GLUCOSE OXYDASE (GO) DANS LES BVSM TYPE-L La glucose oxydase (GO) est une protéine acide ayant un point isoélectrique de 3,5 et un poids moléculaire moyen de 180 000 daltons. On mélange, à l'état sec, 0,3 grammes de noyaux type QAE, obtenu selon exemple 2 puis 7, et 0,6 grammes de GO. Le mélange est ensuite progressivement hydraté par ajout de 1,5 millilitres de tampon à pH 7, au dessus du pI de la GO, sous agitation à température ambiante, puis laissé agité toute la nuit dans une chambre froide (4 C). Le pH est ensuite ajusté à 3, au dessous du pI de la GO et incubé pendant 30min supplémentaires. La préparation est alors dispersée dans 48,5 millilitres d'eau distillée, le pH ajusté à 7, et lyophilisé en présence de bicarbonate ammonium. Les noyaux chargés avec de la GO ainsi obtenus sont mélangés avec 0,15 grammes de phosphatidylcholine de soja hydrogénée (Nattermann, Fr.) en poudre.Le mélange est hydraté avec 150 millilitres d'eau distillée et homogénéisé dans un homogénéisateur Rannie Mini Lab 12-51 (APV Rannie, Copenhague, DK) sous une pression de 300 bars. On obtient ainsi des BVSM de type-L chargés avec de la GO, avec un rendement d'encapsulation de 92% et un taux d'incorporation de 184% par rapport au poids des noyaux, dosé par UV à 278 nm après ultrafiltration de la suspension. EXEMPLE 9: INCORPORATION D'UNE ENZYME, LA LACTOPEROXYDASE (LP) DANS LES BVSM DE TYPE-PS La lactoperoxidase (LP) est une enzyme antibactérienne. C'est une protéine basique possédant un point isoélectrique de 9,6 et un poids moléculaire moyen d'environ 80 000 daltons. On met en suspension 0,5 grammes de BVSM type-PS anioniques (CM), obtenu selon l'exemple 3 puis 7, dans 100 millilitres d'un tampon ajusté à pH 7, en dessous du pI de la LP, dans un ballon de 250 ml. On introduit ensuite 0,5 g de LP (BioSerae) solubilisée dans 1 millilitre d'eau, sous agitation. Le mélange est agité pendant une nuit dans une chambre froide (4 C). Le pH est ensuite ajusté à 9,8, au -dessus du pI de la LP, et incubé pendant 30min. Le pH est alors ramené à 7 puis la suspension est lyophilisée en présence de bicarbonate d'ammonium (20 grammes/litre). On obtient des BVSM de type-PS chargés en LP avec un rendement de chargement de 99% et un taux d'incorporation de 99% par rapport au poids des noyaux d'après le dosage par UV à 412 nm. EXEMPLE 10: ACTIVITE ANTI-BACTERIENNE DU MELANGE LP ENCAPSULEE DANS DES BVSM DE TYPE-PS ET GO ENCAPSULÉE DANS DES BVSM DE TYPE-L * Dosage de l'activité in vitro: On mélange 1 ml d'une solution de glucose 1M, 0,2 ml d'une solution d'ortho-phénylène diamine (1 mg/ml dans un tampon citrate pH 5,6 concentration 10mM) et 1,6 ml d'un solution tampon citrate (10 mM, pH 5,6). On mélange par ailleurs 0,2 mg de BVSM type-PS contenant de la Lactopéroxydase, préparés suivant l'exemple 9 et 1,8 mg de BVSNt tvpe-L contenant de la Glucose O.sdase, préparés suivant l'exemple 8 dans 1 ml d'eau. On ajoute 0,2 ml de cette suspension aux 2,8 ml préparés plus haut et on agite 2 minutes à température ambiante. La réaction colorée qui se développe est arrétée par 1 ml d'acide sulfurique 2N et la coloration est lue à 490 nm contre un blanc ne contenant pas de BVSM. La présence d'une coloration intense montre que les deux enzymes encapsulées dans les BVSM de type-L conservent leur activité. Le dosage de l'activité des enzymes encapsulées donne un résultat comparable à celui obtenu avec les enzymes en solution aqueuse à la même concentration. * Activité anti-bactérienne contre une souche d'Escherichia coli: On prépare un milieu de culture LB Glucose mélangé à une gélose Agar, coulé dans des boîtes à antibiogramme. La souche d'E. coli est ensemencée à la surface de la gélose à raison de 200 cL1 / boîte. Des disques papier stériles sont imprégnés de suspensions d'enzymes, encapsulées ou non et déposés sur la gélose des boites ensemencées. On laisse incuber 2Ah à 37"C et on mesure les diamètres d'inhibition autour des disques. Les disques ont été imprégnés avec des concentrations en enzymes variant de 0,05 à 0,6 mg/ml de LP et de 0,8 à 10 mg/ml de GO. Les diamètres d'inhibition varient de 12 à 20 mm et sont comparables que les enzymes aient été encapsulées ou non. EXEMPLE 11:- STABILISATION DE L'ACTIVITE ANTIBACTERIENNE DES ENZYMES ENCAPSULEES DANS LES BVSM Trois lots de glucose oxydase ont été préparés. Le lot 1 est constitué d'une solution aqueuse de GO à 0,2 mg/ml, le lot 2 par une suspension aqueuse de GO encapsulée dans des BVSM préparés selon les précédents brevets, avec un taux d'encapsulation de 200% par rapport au poids de particules et dont la concentration en GO est de 0,2 mg /ml et le lot 3 par une suspension aqueuse de GO encapsulée dans des BVSM de ty.pe-L selon l'exemple 8, et dont la concentration en GO est également de 0,2 mg/ml. Ces trois suspensions sont laissées à 4 C et dosées toutes les semaines puis tous les mois par la méthode décrite à l'exemple I (). L'activité de la solution de GO décroît au cours du temps et devient nulle au bout de 250 jours. A l'inverse, l'activité des deux suspensions de (;O encapsulée soit dans les BVSM soit dans les BVSM de type-L reste constante et demeure égale à 100% de l'activité initiale au bout de 320 jours. Par ailleurs, sont également préparés une solution aqueuse de lactopéroxydase à 0,1 mg/ml et une suspension de LP encapsulées dans des BVSM de type-PS préparés selon l'exemple 9 et dont la concentration en LP est également de 0,1 mg/ml. Ces deux suspensions sont laissées à * C et dosées toutes les semaines puis tous les mois par la méthode décrite à l'exemple 10. L'activité de la solution de LP décroît au cours du temps et, au bout de 90 jours, l'activité résiduelle n'est plus que de 35% de celle de l'acticité initiale. A l'inverse, l'activité de la suspension de LP encapsulée dans les BVSM de type-PS reste constante et demeure égale à 100% de l'activité initiale au bout de 90 jours. EXEMPLE 12 : INCORPORATION D'OLIGOMERES PROCYANIDOLIQUES (OPC) DANS LES BVSM DE TYPE-L Les oligomères procyanidoliques (OPC) sont des agents antioxydants de la famille des tannins hydrolysables (flavonoïdes). Ils présentent des propriétés anti-radicaux libres. Leur poids moléculaire moyen est d'environ 2 000 daltons. Ils sont solubles dans l'eau à un pH inférieur à 7. On solubilise 5 grammes d'OPC dans une quantité minimum d'eau distillée (environ 5 millilitres) et on introduit 10 grammes de gel type CAVE, préparé selon l'exemple 2. Le mélange est hydraté avec 180 millilitres de tampon à pH 6, au dessus du pKa moyen des OPC, sous agitation pour obtenir une pâte homogène. Le mélange est laissé agité une nuit. Le pH est alors ramené à 3,5, au dessous du pKa moyen des OPC, laissé incubé 30 min. sous agitation puis lavé à l'eau distillée par centrifugation afin d'éliminer les OPC libres. La quantité d'OPC libre dans le surnageant est dosée par UV à 280 nm. On obtient un rendement d'encapsulation de 82% et un taux de chargement de 41% par rapport au poids du gel. Ce gel chargé est ensuite dispersé dans 500 millilitres d'eau distillée et homogénéisé dans un homogénéisateur Rannie Mini Lab 12-51 (APV Rannie, Copenhague, DK) sous une pression de 600 bars pendant 15 minutes à un débit de 10 litres/heures. On obtient une suspension de particules chargées avec des OPC à une taille centrée autour de 200 nm. On injecte alors 0,5 grammes de phosphatidylcholine de soja hydrogénée (Nattermann, Fr.) directement dans la suspension en recirculation dans l'homogénéisateur, sous une pression de 300 bars et on homogénéise pendant 12 minutes avec un débit de 10 litres/heure. La supension obtenue contient des particules d'environ 200 nm dispersées. EXEMPLE 13 : STABILISATION D'OLIGOMERES PROCYANIDOLIQUES (OPC) DANS LES BVSM DE TYPEL Une émulsion de base de type huile dans l'eau est préparée. Des oligomères procyanidoliques (OPC) sont incorporés dans un premier lot d'émulsion à la concentration finale de 0,05%. Dans un deuxième lot sont incorporés des OPC encapsulés dans des BVSM de type-L préparés selon l'exemple 12, de façon à obtenir également une concentration en OPC dans l'émulsion de 0,05%. Ces deux émulsions présentent une couleur blanche homogène. Deux échantillons d'émulsion, l'un contenant des OPC libres, l'autre des OPC encapsulés dans des BVSM de type-L sont placés sous une lampe UV (254 nm) pendant 48 heures puis laissés à l'abri de la lumière. Après 10 jours, l'émulsion contenant les OPC libres présente une coloration brunâtre très intense, alors que l'émulsion contenant des OPC encapsulés dans des BVSM de type-L n'a pas changé de coloration. Par ailleurs, deux autres lots d'émulsion, l'un contenant des OPC libres, l'autre des OPC encapsulés dans des BVSM de type-L sont laissés dans une étuve à 40 C. Au bout de six mois, l'émulsion contenant les OPC libres présente une couleur brunâtre alors que l'émulsion contenant des OPC encapsulés dans des BVSM de type-L n'a pas changé de couleur. EXEMPLE 14 : INCORPORATION D'UN ANTIBIOTIQUE ANTICANCEREUX, LA DOXORUBICINE, DANS DES BVSM DE TYPE-L EN UTILISANT LE MODE DE CHARGEMENT PAR CONTROLE TOPOLOGIQUE La doxorubicine est un antibiotique anticancéreux appartenant à la famille des anthracyclines. C'est un produit amphiphile caractérisé par un aglycone polyaromatique conférant à la molécule des propriétés de fluorescence caractéristiques et par un sucre aminé, la daunosamine. Le poids moléculaire du chlorhydrate est de 580 et son pKa est de 8,5. On utilise des noyaux polysaccharidiques préparés comme précédemment. 1- Incorporation de la doxorubicine sans contrôle topologique La doxorubicine (0, lg) en solution aqueuse est ajoutée progressivement aux noyaux polysaccharidiques (0,5g) sous agitation magnétique. La suspension obtenue est ensuite laissée sous agitation pendant 17h à température ambiante et à l'abri de la lumière. Les noyaux polysaccharidiques ainsi chargés en doxorubicine ont complètement précipité. Même en présence de détergent et de phospholipides, ils ne peuvent pas être dispersés correctement avec une taille de 20nm. L'incorporation de la doxorubicine sans contrôle topologique conduit à l'agrégation totale des noyaux polysaccharidiques et ne peut être utilisée pour former des BVSM de type-L de 20nm. 2- Incorporation de la doxorubicine avec contrôle topologique La doxorubicine (0, lg) en solution aqueuse est ajoutée progressivement aux noyaux polysaccharidiques (0,5g) sous agitation magnétique. Le pH est ajusté à 7, en-dessous du pKa de la doxorubicine, pendant l'ajout. La suspension obtenue est agitée pendant 1 7h à température ambiante et à l'abri de la lumière. Le pH est ensuite ajusté à 9, au-dessus de pKa de la doxorubicine, et incubé pendant 30min. La suspension de noyaux polysaccharidiques est ensuite divisée en deux: une partie est analysée en tant que noyaux polysaccharidiques, l'autre partie des noyaux polysaccharidiques est préparée en BVSM de type L. a- BVSM de type PS Après l'étape d'incubation à pH 9, la suspension obtenue est diluée dans Il d'eau et ramené à pH 7. Les noyaux ainsi chargés sont analysés : la filtration sur 0,2 m de la suspension présente un rendement supérieur à 95% en doxorubicine, ce qui indique que la taille des noyaux polysaccharidiques est de 20nm, et l'ultrafiltration centrifuge d'un aliquot de la suspension met en évidence l'absence de doxorubicine libre. Les résultats indiquent la présence de 4mg de doxorubicine dans l'ultrafiltrat et de 46mg de doxorubicine dans les noyaux polysaccharidiques, ce qui correspond à un rendement de 92% et un taux d'encapsulation de 18% en doxorubicine. La filtration sur 0,21lm de la suspension obtenue présente un rendement supérieur à 95%, ce qui indique que la taille des BVSM est de 20nm. bt BVSM de type L Les noyaux polysaccharidiques sont ensuite dispersés avec les phospholipides (0,25g) (EYPC / cholestérol 80/20 en poids) prédispersés dans de l'hécameg 50mM à une concentration de 10g/l. La suspension obtenue est diluée brutalement dans 11 d'eau. Le détergent est ensuite éliminé par ultrafiltration. La doxorubicine est ensuite dosée dans l'ultrafiltrat et dans les BVSM obtenus. Les résultats indiquent la présence de 2,5 mg de doxorubicine dans l'ultrafiltrat et de 47,5 mg de doxorubicine dans les BVSM, ce qui correspond à un rendement en doxorubicine de 95% et un taux d'encapsulation en doxorubicine de 19% par rapport aux noyaux polysaccharidiques. La filtration sur 0,2Esm de la suspens ion obtenue présente un rendement supérieur à 95%, ce qui indique que la taille des BVSM est de 20nm. REVENDICATIONS 1. Vecteur particulaire synthétique, caractérisé en ce qu'il comporte: - un noyau hydrophile non liquide, - une couche externe constituée au moins en partie de composés amphiphiles, associée au noyau par des interactions hydrophobes et/ou des liaisons ioniques. 2. Vecteur particulaire selon la revendication 1, caractérisé en ce que le noyau hydrophile est constitué d'une matrice de polysaccharides ou d'oligosaccharides naturellement ou chimiquement réticulés. 3. Vecteur particulaire selon l'une des revendications 1 et 2, caractérisé en ce que des ligands ioniques sont greffés sur le noyau hydrophile. 4. Vecteur particulaire selon l'une des revendications 1 à 3, caractérisé en ce que les composés amphiphiles de la couche externe sont choisis dans le groupe comprenant les phospholipides, les céramides, les tensioactifs ioniques, les tensioactifs non ioniques. 5. Vecteur particulaire selon l'une des revendications 1 à 4, caractérisé en ce que la couche externe comprend en outre au moins un composé lipidique choisi dans le groupe comprenant le cholestérol, les acides gras naturels et les vitamines liposolubles. 6. Vecteur particulaire selon l'une des revendications 1 à 5, caractérisé en ce qu'il comporte en outre un principe actif, situé dans le noyau ou dans la couche externe. 7. Procédé de préparation d'un vecteur particulaire, caractérisé en ce que: a) on effectue l'encapsulation d'un principe actif ionisable acide ou basique, dans une matrice hydrophile réticulée greffée par des ligands d'une espèce ionique complémentaire de celle du principe actif, à un pH auquel le principe actif se trouve sous forme ionisée b) on fait varier le pH du milieu, par rapport au pKa du principe actif, jusqu'à une valeur à laquelle le principe actif n'est pas sous forme ionisée, c) on récupère la matrice hydrophile comportant le principe actif localisé principalement au centre de ladite matrice. 8. Procédé de préparation d'un vecteur particulaire, selon la revendication 7, caractérisé en ce que: a) on effectue l'encapsulation d'au moins un principe actif ionisable basique, dans une matrice hydrophile réticulée greffée par des ligands ioniques acides, à un pH inférieur au pKa du principe actif, b) on augmente le pH du milieu jusqu'à une valeur supérieure au pKa du principe actif, c) on récupère la matrice hydrophile comportant le principe actif localisé principalement au centre de ladite matrice. 9. Procédé de préparation d'un vecteur particulaire, selon la revendication 7, caractérisé en ce que: a) on effectue l'encapsulation d'au moins un principe actif ionisable acide, dans une matrice hydrophile réticulée greffée par des ligands ioniques basiques, à un pH supérieur au pKa du principe actif, b) on diminue le pH du milieu jusqu'à une valeur inférieure au pKa du principe actif, c) on récupère la matrice hydrophile comportant le principe actif localisé principalement au centre de ladite matrice. 10. Procédé selon l'une des revendications 7 à 9, caractérisé en ce que la matrice hydrophile est constituée de polysaccharides ou d'oligosaccharides, naturellement ou chimiquement réticulés. 11. Procédé selon l'une des revendications 7 à 10, caractérisé en ce que l'on fixe ensuite une couronne lipidique sur la matrice comportant le principe actif, par des liaisons covalentes. 12. Procédé selon l'une des revendications 7 à 11, caractérisé en ce que l'on fixe une couche de composés amphiphiles sur la matrice obtenue à l'issue de l'étape c), comportant éventuellement une première couche lipidique, fixée par des liaisons covalentes. 13. Vecteur particulaire, caractérisé en ce qu'il peut être obtenu par le procédé selon l'une des revendications 7 à 10 et en ce qu'il est constitué d'une matrice polysaccharidique réticulée contenant un principe actif. 14. Vecteur particulaire selon la revendication 13, caractérisé en ce que le principe actif est une molécule ionisable, localisée principalement au centre de la matrice. 15. Vecteur particulaire selon l'une des revendications 13 et 14, caractérisé en ce qu'il comporte en outre une couche de composés amphiphiles, éventuellement associés à des composés lipidiques. 16. Vecteur particulaire selon l'une des revendications 13 à 15, caractérisé en ce qu'il comporte de l'intérieur vers l'extérieur une matrice polysaccharidique réticulée contenant un principe actif ionisable, une première couche lipidique fixée à la matrice par des liaisons covalentes, et une seconde couche de composés amphiphiles sur laquelle sont éventuellement greffées des molécules protéiques ou peptidiques. 17. Vecteur particulaire selon l'une des revendications 1 à 6 et 13 à 16, caractérisé en ce qu'il a un diamètre compris entre îOnm et SilIn. 18. Vecteur particulaire selon l'une des revendications 6 et 13 à 17, pouvant être préparé par le procédé selon l'une des revendications 7 à 12, caractérisé en ce que le principe actif est choisi dans le groupe comprenant: - les antibiotiques et les anti-viraux, - les protéines, les protéoglycanes, les peptides, - les polysaccharides, les lipopolysaccharides, - les anticorps, - les insecticides et fongicides, - les composés agissant sur le système cardio-vasculaire, - les anti-cancéreux, - les anti-malariques, - les anti-asthmatiques, - les composés présentant une action sur la peau, - les constituants des globules gras laitiers. 19. Composition pharmaceutique, caractérisée en ce qu'elle contient un vecteur particulaire selon l'une des revendications 1 à 6 et 13 à 18, et un support pharmaceutiquement acceptable pour son administration. 20. Composition cosmétologique, caractérisée en ce qu'elle contient un vecteur particulaire selon l'une des revendications 1 à 6 et 13 à 18, et des excipients cosmétologiquement acceptables. 21. Composition à usage alimentaire, caractérisée en ce qu'elle contient un vecteur selon l'une des revendications 1 à 6 et 13 à 18.